세라믹 형태 의 담 층 과 금속 과 의 접착 정도 를 향상 하 기 위해 제조 된 금속 지 지체 는 고온 에서 미리 표면 을 산화 시켜 사용 하 였 다 . 제조 된 단위 촉매 는 직경 5 cm , 높이 2 cm 크기 이 며 , 귀금속 이 포함 된 담체 는 금속 지 지체 1 cm 3 당 0 . 16 g 이 다 . 귀금속 의 담지 량 은 nitrate 전구체 의 농도 를 변경 하 여 조절 하 였 다 .